【手続補正書】
【提出日】平成18年9月8日(2006.9.8)
【手続補正１】
【補正対象書類名】明細書
【補正対象項目名】特許請求の範囲
【補正方法】変更
【補正の内容】
【特許請求の範囲】
【請求項１】  下地に塗装されたとき、０．８〜２．５ミル（２０．３〜６３．５μｍ）の塗膜厚さで少なくとも４０℃のＴｇ、少なくともＨの鉛筆硬度、少なくとも８０ポンド（９Ｎ・ｍ）の耐直接衝撃性および少なくとも８０ポンド（９Ｎ・ｍ）の耐逆衝撃性を有する塗膜を提供するために有効な粉体塗料組成物を調製する方法であって、
粉体塗料組成物を提供するために、枝分れヒドロキシル末端オリゴエステルポリオールをトリアゾール封鎖イソシアネート架橋剤とブレンドすることを含む方法において、枝分れヒドロキシル末端オリゴエステルポリオールが１５〜２５０の範囲の水酸基価、１〜２５の酸価、および１０００〜７５００ダルトンの範囲の数平均分子量を有し、かつ、枝分れヒドロキシル末端オリゴエステルポリオールが、ヒドロキシル末端オリゴエステルジオールおよび少なくとも３個のカルボキシル官能基を有するポリ酸／酸無水物の反応生成物であり、
トリアゾール封鎖イソシアネート架橋剤が、０．５：１．０〜１．８：１．０のイソシアネート基対ヒドロキシル基の等価な比を与えるのに有効であり、かつ、トリアゾール封鎖ポリイソシアネート架橋剤が、ウレタン触媒の有効量を使用して１４０℃、およびウレタン触媒の有効量を使用せずに１４５℃の低温でその粉体塗料組成物を硬化するのに有効な量で存在する方法。
【請求項２】  ヒドロキシル末端オリゴエステルジオール対ポリ酸の比が、９：１〜３０：１である請求項１に記載の粉体塗料組成物を調製する方法。
【請求項３】  ヒドロキシル末端オリゴエステルジオールが、ジオールおよび開鎖脂肪族ジカルボン酸、脂環式ジカルボン酸、芳香族ジカルボン酸、開鎖脂肪族ジカルボン酸無水物、脂環式ジカルボン酸無水物、芳香族ジカルボン酸無水物、開鎖ジカルボン酸ハライド、脂環式ジカルボン酸ハライド、芳香族ジカルボン酸ハライドおよびその混合物からなる群から選択された二酸反応物質の反応生成物であって、ジオールおよび二酸の反応が、４００〜１５００ダルトンの範囲の分子量を有するヒドロキシル末端オリゴエステルジオールを提供するのに有効な時間および温度で行われる請求項２に記載の粉体塗料組成物を調製する方法。
【請求項４】  二酸反応物質が芳香族二酸反応物質を含み、芳香族二酸反応物質が、テレフタール酸、フタール酸、フタール酸無水物、ジメチルテレフタール酸、ナフタレンジカルボン酸塩、テトラクロロフタール酸、テレフタール酸ビスグリコールエステル、イソフタール酸、ｔ−ブチルイソフタール酸、およびその混合物の芳香族酸、酸無水物または酸ハライドである請求項３に記載の粉体塗料組成物を調製する方法。
【請求項５】  二酸反応物質が脂環式二酸反応物質を含み、脂環式二酸反応物質が、１，４−シクロヘキサンジカルボン酸、１，３−シクロヘキサンジカルボン酸、ヘキサヒドロフタール酸、ジメチルシクロヘキサンジカルボン酸、およびその混合物の脂環式酸、脂環式酸無水物または脂環式酸ハライドである請求項３に記載の粉体塗料組成物を調製する方法。
【請求項６】  ジオールが、ネオペンチルグリコール、１，６−ヘキサンジオール、２−ブチル−２−エチル−１，３−プロパンジオール、１，４−シクロヘキサンジメタノール、およびその混合物からなる群から選択され、二酸反応物質が、芳香族二酸反応物質、脂環式二酸反応物質、およびその混合物からなる群から選択され、かつ、芳香族二酸反応物質が、テレフタール酸、フタール酸、フタール酸無水物、ジメチルテレフタール酸、ナフタレンジカルボン酸塩、テトラクロロフタール酸、テレフタール酸ビスグリコールエステル、イソフタール酸、ｔ−ブチルイソフタール酸、およびその混合物の芳香族酸、酸無水物または酸ハライドであり、かつ、脂環式反応物質が、１，４−シクロヘキサンジカルボン酸、１，３−シクロヘキサンジカルボン酸、ヘキサヒドロフタール酸、ジメチルシクロヘキサンジカルボン酸、およびその混合物の脂環式酸、脂環式酸無水物または脂環式酸ハライドである請求項３に記載の粉体塗料組成物を調製する方法。
【請求項７】  ポリ酸が少なくとも三酸である請求項６に記載の粉体塗料組成物を調製する方法。
【請求項８】  枝分れヒドロキシル末端オリゴエステルポリオールが、１．５〜５．０のヒドロキシル官能基を有する請求項７に記載の粉体塗料組成物を調製する方法。
【請求項９】  ４００〜１５００ダルトンの分子量を有するヒドロキシル末端オリゴエステルジオールを生成するために、そのオリゴエステルジオールを形成する反応を１７０℃〜２００℃に冷却する請求項７に記載の粉体塗料組成物を調製する方法。
【請求項１０】  粉体塗料組成物が、枝分れヒドロキシル末端オリゴエステルポリオールおよび架橋剤の重量に対し、枝分れヒドロキシル末端オリゴエステルポリオールを１８〜９７重量パーセント有する請求項１または２に記載の粉体塗料組成物を調製する方法。
【請求項１１】  粉体塗料組成物が、枝分れヒドロキシル末端オリゴエステルポリオールおよび架橋剤の重量に対し、３〜８２重量パーセントのトリアゾール封鎖架橋剤を有する請求項１または２に記載の粉体塗料組成物を調製する方法。
【請求項１２】  トリアゾール封鎖ポリイソシアネートが、１Ｈ−１，２，４−トリアゾール、１Ｈ−１，２，３−トリアゾール、１Ｈ−１，２，４−トリアゾール−３−チオールおよび１Ｈ−１，２，３−トリアゾロ［４，５−ｂ］ピリジンおよびその混合物から選択されたトリアゾール、およびイソシアネートの反応生成物である請求項１に記載の粉体塗料組成物を調製する方法。
【手続補正２】
【補正対象書類名】明細書
【補正対象項目名】００８２
【補正方法】変更
【補正の内容】
【００８２】
本発明の詳細な前述を考察すると、当分野の技術者によって本発明の実施時に多数の修正や改変が行われると予想される。したがって、このような修正や改変は、以下の特許請求の範囲に含まれるものとする。以下に本発明の具体的な態様を列挙する。
態様１．約１５から約２５０の範囲の水酸基価、約１から約２５の酸価、および約１０００から約７５００ダルトンの範囲の数平均分子量を有する枝分れヒドロキシル末端オリゴエステルポリオールであって、ヒドロキシル末端オリゴエステルジオールおよび少なくとも約３個のカルボキシル官能基を有するポリ酸または酸無水物の反応生成物である枝分れヒドロキシル末端オリゴエステルポリオール、および
トリアゾール封鎖ポリイソシアネート架橋剤を含む粉体塗料組成物であって、枝分れヒドロキシル末端オリゴエステルポリオールおよび架橋剤が、ウレタン触媒の有効量を使用して約１４０℃、およびウレタン触媒の有効量を使用せずに約１４５℃の低温でその粉体塗料組成物を硬化するのに有効な相対量で各々使用され、その結果、約０．８から約２．５ミル（約２０から約６４μｍ）の硬化塗膜厚さで少なくとも約Ｈの鉛筆硬度、少なくとも約８０ポンド（３６．３ｋｇ）の耐直接衝撃性および少なくとも約８０ポンド（３６．３ｋｇ）の耐逆衝撃性を有する硬化塗料バインダーを提供する組成物であって、
少なくとも約４０℃のＴｇを有することを特徴とする塗料組成物。
態様２．ヒドロキシル末端オリゴエステルジオール対ポリ酸の比が約９：１から約３０：１であることを特徴とする態様１に記載の粉体塗料組成物。
態様３．ヒドロキシル末端オリゴエステルジオールが、ジオールおよび開鎖脂肪族ジカルボン酸、脂環式ジカルボン酸、芳香族ジカルボン酸、開鎖脂肪族ジカルボン酸無水物、脂環式ジカルボン酸無水物、芳香族ジカルボン酸無水物、開鎖ジカルボン酸ハライド、脂環式ジカルボン酸ハライド、芳香族ジカルボン酸ハライドおよびその混合物からなる群から選択された二酸反応物質の反応生成物であって、ジオールおよび二酸の反応が、約４００から約１５００ダルトンの範囲の分子量を有するヒドロキシル末端オリゴエステルジオールを提供するのに有効な時間および温度で行われることを特徴とする態様２に記載の粉体塗料組成物。
態様４．トリアゾール封鎖ポリイソシアネートが、１Ｈ−１，２，４−トリアゾール、１Ｈ−１，２，３−トリアゾール、１Ｈ−１，２，４−トリアゾール−３−チオールおよび１Ｈ−１，２，３−トリアゾロ［４，５−ｂ］ピリジンおよびその混合物から選択されたトリアゾール、およびイソシアネート化合物の反応生成物であることを特徴とする態様１に記載の粉体塗料組成物。
態様５．トリアゾール封鎖ポリイソシアネートが、下記一般式
【化７】
2002526590.tif 000001
【化８】
2002526590.tif 000002
（式中、Ｒはイソシアネート化合物、Ｒ1はＨまたはチオール、Ｒ2はＨまたはピリジン、ｘは２から４である）を有することを特徴とする態様４に記載の粉体塗料組成物。
態様６．ジオールが、ネオペンチルグリコール、１，６−ヘキサンジオール、２−ブチル−２−エチル−１，３−プロパンジオール、１，４−シクロヘキサンジメタノール、ジエチレングリコール、１，３−プロパンジオール、水素化ビスフェノールＡ、ジメチロールプロピオン酸、２，３，４，４−テトラメチル−１，３−シクロブタンジオール、エチレングリコール、プロピレングリコール、２，４−ジメチル−２−エチルヘキサン−１，３−ジオール、２−エチル−２−イソブチル−１，３−プロパンジオール、１，３−ブタンジオール、１，４−ブタンジオール、１，５−ペンタンジオール、チオジエタノール、１，２−シクロヘキサンジメタノール、１，３−シクロヘキサンジメタノール、１，４−キシリレンジオール、エトキシル化ビスフェノールＡ、３−ヒドロキシ−２，２−ジメチルプロプリオネート、メチルプロパンジオール、２−メチル−１，３−プロパンジオール、ヒドロキシピバリン酸ヒドロキシピバリル、ビニルシクロヘキサンジオール、ジプロピレングリコール、ジメチロールプロピオン酸、芳香族ジオール化合物類およびその混合物からなる群から選択されることを特徴とする態様３に記載の粉体塗料組成物。
態様７．二酸反応物質が芳香族二酸反応物質を含み、芳香族二酸反応物質が、テレフタール酸、フタール酸、フタール酸無水物、ジメチルテレフタール酸、ナフタレンジカルボン酸塩、テトラクロロフタール酸、テレフタール酸ビスグリコールエステル、イソフタール酸、ｔ−ブチルイソフタール酸、およびその混合物の芳香族酸、酸無水物または酸ハライドであることを特徴とする態様６に記載の粉体塗料組成物。
態様８．二酸反応物質が開鎖脂肪族二酸反応物質を含み、開鎖脂肪族二酸反応物質が、フマール酸、アジピン酸、アゼライン酸、セバシン酸、ドデカン酸、グルタール酸、コハク酸、蓚酸、イタコン酸、ダイマー脂肪酸類、マレイン酸無水物、コハク酸無水物、クロレンド酸、ジグリコール酸、ナジック酸、およびその混合物の開鎖脂肪族酸、酸無水物または酸ハライドであることを特徴とする態様６に記載の粉体塗料組成物。
態様９．二酸反応物質が脂環式二酸反応物質を含み、脂環式二酸反応物質が、１，４−シクロヘキサンジカルボン酸、１，３−シクロヘキサンジカルボン酸、ヘキサヒドロフタール酸、ジメチルシクロヘキサンジカルボン酸、およびその混合物の脂環式酸、脂環式酸無水物または脂環式酸ハライドであることを特徴とする態様６に記載の粉体塗料組成物。
態様１０．ジオールが、ネオペンチルグリコール、１，６−ヘキサンジオール、２−ブチル−２−エチル−１，３−プロパンジオール、１，４−シクロヘキサンジメタノール、およびその混合物からなる群から選択されることを特徴とする態様７に記載の粉体塗料組成物。
態様１１．二酸反応物質がテレフタール酸、イソフタール酸、ｔ−ブチルイソフタール酸、およびその混合物からなる群から選択された芳香族酸の芳香族酸、酸無水物または酸ハライドであることを特徴とする態様１０に記載の粉体塗料組成物。
態様１２．オリゴエステルジオールが、β−プロピオラクトン、γ−ブチロラクトン、γ−およびδ−バレロラクトン、ε−カプロラクトン、３，５，５−および３，３，５−トリメチルカプロラクトンおよびその混合物から選択されたラクトン、および二価アルコール化合物の反応生成物であることを特徴とする態様１に記載の粉体塗料組成物。
態様１３．ポリ酸が少なくとも三酸であることを特徴とする態様１、２、７、１０または１１に記載の粉体塗料組成物。
態様１４．三酸が、トリメリット酸無水物、クエン酸およびその混合物からなる群から選択されることを特徴とする態様１３に記載の粉体塗料組成物。
態様１５．三酸がトリメリット酸無水物であることを特徴とする態様１４に記載の粉体塗料組成物。
態様１６．枝分れヒドロキシル末端オリゴエステルポリオールが、約１．５から約５．０のヒドロキシル官能基を有することを特徴とする態様１に記載の粉体塗料組成物。
態様１７．粉体塗料組成物が、枝分れヒドロキシル末端オリゴエステルポリオールおよび架橋剤の重量に対し、枝分れヒドロキシル末端オリゴエステルポリオールを約１８から約９７重量パーセント有することを特徴とする態様１または２に記載の粉体塗料組成物。
態様１８．粉体塗料組成物が、枝分れヒドロキシル末端オリゴエステルポリオールおよび架橋剤の重量に対し、約３から約８２重量パーセントのトリアゾール封鎖ポリイソシアネート架橋剤を有することを特徴とする態様１または２に記載の粉体塗料組成物。
態様１９．下地に塗装されたとき、約０．８から約２．５ミル（約２０から約６４μｍ）の塗膜厚さで少なくとも約４０℃のＴｇ、少なくとも約Ｈの鉛筆硬度、少なくとも約８０ポンド（３６．３ｋｇ）の耐直接衝撃性および少なくとも約８０ポンド（３６．３ｋｇ）の耐逆衝撃性を有する塗膜を提供するために有効な粉体塗料組成物を調製する方法であって、
粉体塗料組成物を提供するために、枝分れヒドロキシル末端オリゴエステルポリオールをトリアゾール封鎖イソシアネート架橋剤とブレンドすることを含む方法において、枝分れヒドロキシル末端オリゴエステルポリオールが約１５から約２５０の範囲の水酸基価、約１から約２５の酸価、および約１０００から約７５００ダルトンの範囲の数平均分子量を有し、かつ、枝分れヒドロキシル末端オリゴエステルポリオールが、ヒドロキシル末端オリゴエステルジオールおよび少なくとも約３個のカルボキシル官能基を有するポリ酸／酸無水物の反応生成物であり、
トリアゾール封鎖イソシアネート架橋剤が、約０．５：１．０から約１．８：１．０のイソシアネート基対ヒドロキシル基の等価な比を与えるのに有効であり、かつ、トリアゾール封鎖ポリイソシアネート架橋剤が、ウレタン触媒の有効量を使用して約１４０℃、およびウレタン触媒の有効量を使用せずに約１４５℃の低温でその粉体塗料組成物を硬化するのに有効な量で存在することを特徴とする方法。
態様２０．ヒドロキシル末端オリゴエステルジオール対ポリ酸の比が、約９：１から約３０：１であることを特徴とする態様１９に記載の粉体塗料組成物を調製する方法。
態様２１．ヒドロキシル末端オリゴエステルジオールが、ジオールおよび開鎖脂肪族ジカルボン酸、脂環式ジカルボン酸、芳香族ジカルボン酸、開鎖脂肪族ジカルボン酸無水物、脂環式ジカルボン酸無水物、芳香族ジカルボン酸無水物、開鎖ジカルボン酸ハライド、脂環式ジカルボン酸ハライド、芳香族ジカルボン酸ハライドおよびその混合物からなる群から選択された二酸反応物質の反応生成物であって、ジオールおよび二酸の反応が、約４００から約１５００ダルトンの範囲の分子量を有するヒドロキシル末端オリゴエステルジオールを提供するのに有効な時間および温度で行われることを特徴とする態様２０に記載の粉体塗料組成物を調製する方法。
態様２２．二酸反応物質が芳香族二酸反応物質を含み、芳香族二酸反応物質が、テレフタール酸、フタール酸、フタール酸無水物、ジメチルテレフタール酸、ナフタレンジカルボン酸塩、テトラクロロフタール酸、テレフタール酸ビスグリコールエステル、イソフタール酸、ｔ−ブチルイソフタール酸、およびその混合物の芳香族酸、酸無水物または酸ハライドであることを特徴とする態様２１に記載の粉体塗料組成物を調製する方法。
態様２３．二酸反応物質が脂環式二酸反応物質を含み、脂環式二酸反応物質が、１，４−シクロヘキサンジカルボン酸、１，３−シクロヘキサンジカルボン酸、ヘキサヒドロフタール酸、ジメチルシクロヘキサンジカルボン酸、およびその混合物の脂環式酸、脂環式酸無水物または脂環式酸ハライドであることを特徴とする態様２１に記載の粉体塗料組成物を調製する方法。
態様２４．ジオールが、ネオペンチルグリコール、１，６−ヘキサンジオール、２−ブチル−２−エチル−１，３−プロパンジオール、１，４−シクロヘキサンジメタノール、およびその混合物からなる群から選択され、二酸反応物質が、芳香族二酸反応物質、脂環式二酸反応物質、およびその混合物からなる群から選択され、かつ、芳香族二酸反応物質が、テレフタール酸、フタール酸、フタール酸無水物、ジメチルテレフタール酸、ナフタレンジカルボン酸塩、テトラクロロフタール酸、テレフタール酸ビスグリコールエステル、イソフタール酸、ｔ−ブチルイソフタール酸、およびその混合物の芳香族酸、酸無水物または酸ハライドであり、かつ、脂環式反応物質が、１，４−シクロヘキサンジカルボン酸、１，３−シクロヘキサンジカルボン酸、ヘキサヒドロフタール酸、ジメチルシクロヘキサンジカルボン酸、およびその混合物の脂環式酸、脂環式酸無水物または脂環式酸ハライドであることを特徴とする態様２１に記載の粉体塗料組成物を調製する方法。
態様２５．ポリ酸が少なくとも三酸であることを特徴とする態様２４に記載の粉体塗料組成物を調製する方法。
態様２６．枝分れヒドロキシル末端オリゴエステルポリオールが、約１．５から約５．０のヒドロキシル官能基を有することを特徴とする態様２５に記載の粉体塗料組成物を調製する方法。
態様２７．約４００から約１５００ダルトンの分子量を有するヒドロキシル末端オリゴエステルジオールを生成するために、そのオリゴエステルジオールを形成する反応を約１７０℃から約２００℃に冷却することを特徴とする態様２５に記載の粉体塗料組成物を調製する方法。
態様２８．粉体塗料組成物が、枝分れヒドロキシル末端オリゴエステルポリオールおよび架橋剤の重量に対し、枝分れヒドロキシル末端オリゴエステルポリオールを約１８から約９７重量パーセント有することを特徴とする態様１９または２０に記載の粉体塗料組成物を調製する方法。
態様２９．粉体塗料組成物が、枝分れヒドロキシル末端オリゴエステルポリオールおよび架橋剤の重量に対し、約３から約８２重量パーセントのトリアゾール封鎖架橋剤を有することを特徴とする態様１９または２０に記載の粉体塗料組成物を調製する方法。
態様３０．トリアゾール封鎖ポリイソシアネートが、１Ｈ−１，２，４−トリアゾール、１Ｈ−１，２，３−トリアゾール、１Ｈ−１，２，４−トリアゾール−３−チオールおよび１Ｈ−１，２，３−トリアゾロ［４，５−ｂ］ピリジンおよびその混合物から選択されたトリアゾール、およびイソシアネートの反応生成物であることを特徴とする態様１９に記載の粉体塗料組成物を調製する方法。
態様３１．約１５から約２５０の範囲の水酸基価、約１から約２５の酸価、および約１０００から約７５００ダルトンの範囲の数平均分子量を有する枝分れヒドロキシル末端オリゴエステルポリオールであって、ヒドロキシル末端オリゴエステルジオールおよび少なくとも約３個のカルボキシル官能基を有するポリ酸または酸無水物の反応生成物である枝分れヒドロキシル末端オリゴエステルポリオール、および
トリアゾール封鎖ポリイソシアネート架橋剤を含む粉体塗料組成物であって、枝分れヒドロキシル末端オリゴエステルポリオールおよび架橋剤が、ウレタン触媒の有効量を使用して約１４０℃、およびウレタン触媒の有効量を使用せずに約１４５℃の低温でその粉体塗料組成物を硬化するのに有効な相対量で各々使用され、その結果、約０．８から約２．５ミル（約２０から約６４μｍ）の硬化塗膜厚さで少なくとも約Ｈの鉛筆硬度、少なくとも約８０ポンド（３６．３ｋｇ）の耐直接衝撃性および少なくとも約８０ポンド（３６．３ｋｇ）の耐逆衝撃性を有する硬化塗料バインダーを提供する組成物であって、その塗料組成物は少なくとも約４０℃のＴｇを有し、
かつ、トリアゾール封鎖ポリイソシアネートが、１Ｈ−１，２，４−トリアゾール、１Ｈ−１，２，３−トリアゾール、１Ｈ−１，２，４−トリアゾール−３−チオールおよび１Ｈ−１，２，３−トリアゾロ［４，５−ｂ］ピリジンおよびその混合物から選択されたトリアゾール、およびイソシアネート化合物の反応生成物であることを特徴とする粉体塗料組成物。
態様３２．トリアゾール封鎖ポリイソシアネートが、下記一般式
【化９】
2002526590.tif 000003
【化１０】
2002526590.tif 000004
（式中、Ｒはイソシアネート化合物、Ｒ1はＨまたはチオール、Ｒ2はＨまたはピリジン、ｘは２から４である）を有することを特徴とする態様３１に記載の粉体塗料組成物。
態様３３．ヒドロキシル末端オリゴエステルジオール対ポリ酸の比が約９：１から約３０：１であることを特徴とする態様３１に記載の粉体塗料組成物。
態様３４．ヒドロキシル末端オリゴエステルジオールが、ジオールおよび開鎖脂肪族ジカルボン酸、脂環式ジカルボン酸、芳香族ジカルボン酸、開鎖脂肪族ジカルボン酸無水物、脂環式ジカルボン酸無水物、芳香族ジカルボン酸無水物、開鎖ジカルボン酸ハライド、脂環式ジカルボン酸ハライド、芳香族ジカルボン酸ハライドおよびその混合物からなる群から選択された二酸反応物質の反応生成物であって、ジオールおよび二酸の反応が、約４００から約１５００ダルトンの範囲の分子量を有するヒドロキシル末端オリゴエステルジオールを提供するのに有効な時間および温度で行われることを特徴とする態様３３に記載の粉体塗料組成物。
態様３５．ジオールが、ネオペンチルグリコール、１，６−ヘキサンジオール、２−ブチル−２−エチル−１，３−プロパンジオール、１，４−シクロヘキサンジメタノール、ジエチレングリコール、１，３−プロパンジオール、水素化ビスフェノールＡ、ジメチロールプロピオン酸、２，３，４，４−テトラメチル−１，３−シクロブタンジオール、エチレングリコール、プロピレングリコール、２，４−ジメチル−２−エチルヘキサン−１，３−ジオール、２−エチル−２−イソブチル−１，３−プロパンジオール、１，３−ブタンジオール、１，４−ブタンジオール、１，５−ペンタンジオール、チオジエタノール、１，２−シクロヘキサンジメタノール、１，３−シクロヘキサンジメタノール、１，４−キシリレンジオール、エトキシル化ビスフェノールＡ、３−ヒドロキシ−２，２−ジメチルプロプリオネート、メチルプロパンジオール、２−メチル−１，３−プロパンジオール、ヒドロキシピバリン酸ヒドロキシピバリル、ビニルシクロヘキサンジオール、ジプロピレングリコール、ジメチロールプロピオン酸、芳香族ジオール化合物類およびその混合物からなる群から選択されることを特徴とする態様３３に記載の粉体塗料組成物。
態様３６．二酸反応物質が芳香族二酸反応物質を含み、芳香族二酸反応物質が、テレフタール酸、フタール酸、フタール酸無水物、ジメチルテレフタール酸、ナフタレンジカルボン酸塩、テトラクロロフタール酸、テレフタール酸ビスグリコールエステル、イソフタール酸、ｔ−ブチルイソフタール酸、およびその混合物の芳香族酸、酸無水物または酸ハライドであることを特徴とする態様３４に記載の粉体塗料組成物。
態様３７．二酸反応物質が開鎖脂肪族二酸反応物質を含み、開鎖脂肪族二酸反応物質が、フマール酸、アジピン酸、アゼライン酸、セバシン酸、ドデカン酸、グルタール酸、コハク酸、蓚酸、イタコン酸、ダイマー脂肪酸類、マレイン酸無水物、コハク酸無水物、クロレンド酸、ジグリコール酸、ナジック酸、およびその混合物の開鎖脂肪族酸、酸無水物または酸ハライドであることを特徴とする態様３４に記載の粉体塗料組成物。
態様３８．二酸反応物質が脂環式二酸反応物質を含み、脂環式二酸反応物質が、１，４−シクロヘキサンジカルボン酸、１，３−シクロヘキサンジカルボン酸、ヘキサヒドロフタール酸、ジメチルシクロヘキサンジカルボン酸、およびその混合物の脂環式酸、脂環式酸無水物または脂環式酸ハライドであることを特徴とする態様３４に記載の粉体塗料組成物。
態様３９．ジオールが、ネオペンチルグリコール、１，６−ヘキサンジオール、２−ブチル−２−エチル−１，３−プロパンジオール、１，４−シクロヘキサンジメタノール、およびその混合物からなる群から選択されることを特徴とする態様３５に記載の粉体塗料組成物。
態様４０．二酸反応物質がテレフタール酸、イソフタール酸、ｔ−ブチルイソフタール酸、およびその混合物からなる群から選択された芳香族酸の芳香族酸、酸無水物または酸ハライドであることを特徴とする態様３６に記載の粉体塗料組成物。
態様４１．オリゴエステルエステルジオールが、β−プロピオラクトン、γ−ブチロラクトン、γ−およびδ−バレロラクトン、ε−カプロラクトン、３，５，５−および３，３，５−トリメチルカプロラクトンおよびその混合物から選択されたラクトン、および二価アルコール化合物の反応生成物であることを特徴とする態様３１に記載の粉体塗料組成物。
態様４２．ポリ酸が少なくとも三酸であることを特徴とする態様３１または３３に記載の粉体塗料組成物。
態様４３．三酸が、トリメリット酸無水物、クエン酸およびその混合物からなる群から選択されることを特徴とする態様３３に記載の粉体塗料組成物。
態様４４．三酸がトリメリット酸無水物であることを特徴とする態様４３に記載の粉体塗料組成物。
態様４５．枝分れヒドロキシル末端オリゴエステルポリオールが、約１．５から約５．０のヒドロキシル官能基を有することを特徴とする態様３１に記載の粉体塗料組成物。